ЭЛЕКТРОФОТОГРАФИЧЕСКИЙ СВЕТОЧУВСТВИТЕЛЬНЫЙ ЭЛЕМЕНТ, РАБОЧИЙ КАРТРИДЖ И ЭЛЕКТРОФОТОГРАФИЧЕСКОЕ УСТРОЙСТВО

1. Электрофотографический светочувствительный элемент, содержащий:
ламинированное тело и сформированный на ламинированном теле слой переноса дырок, при этом ламинированное тело содержит:
проводящую подложку,
слой переноса электронов, сформированный на подложке, и
слой генерирования заряда, сформированный на слое переноса электронов, и
при этом ламинированное тело удовлетворяет следующему выражению (1):
R_opt/R_dark≤0,95 (1),
где, в выражении (1),
R_opt представляет собой импеданс ламинированного тела, измеренный с помощью стадий:
формирования на поверхности слоя генерирования заряда золотого электрода круговой формы, имеющего толщину 300 нм и диаметр 10 мм, напылением, и
2
приложения между проводящей подложкой и золотым электродом круговой формы переменного электрического поля, имеющего напряжение 100 мВ и частоту 0,1 Гц, при этом облучая поверхность слоя генерирования заряда светом, имеющим интенсивность 30 мкДж/см·с, и
измерения импеданса, а
R_dark представляет собой импеданс ламинированного тела, измеренный с помощью стадий:
формирования на поверхности слоя генерирования заряда золотого электрода круговой формы, имеющего толщину 300 нм и диаметр 10 мм, напылением, и
приложения между проводящей подложкой и золотым электродом круговой формы переменного электрического поля, имеющего напряжение 100 мВ и частоту 0,1 Гц, без облучения поверхности слоя генерирования заряда светом, и
измерения импеданса.
2. Электрофотографический светочувствительный элемент по п. 1, при этом ламинированное тело удовлетворяет следующему выражению (2):
0<R_opt/R_dark≤0,85 (2).
3. Электрофотографический светочувствительный элемент по п. 1 или 2, при этом слой переноса электронов имеет толщину 0,2 мкм или более и 0,7 мкм или менее.
4. Электрофотографический светочувствительный элемент по пп. 1 или 2, при этом слой переноса электронов представляет собой слой, содержащий полимеризованный продукт композиции, содержащей переносящее электроны вещество, имеющее полимеризуемую функциональную группу, термопластичную смолу, имеющую полимеризуемую функциональную группу, и сшивающий агент.
5. Электрофотографический светочувствительный элемент по п. 4, при этом переносящее электроны вещество, имеющее полимеризуемую функциональную группу, имеет содержание 30 мас.% или более и 70 мас.% или менее по отношению к общей массе композиции.
2
1
1
6. Электрофотографический светочувствительный элемент по п. 4, при этом сшивающий агент представляет собой соединение, имеющее 3-6 групп изоцианатной группы, соединение, имеющее 3-6 групп блокированной изоцианатной группы, или соединение, имеющее 3-6 групп одновалентной группы, представленной как -CH-OR (R представляет собой алкильную группу).
7. Электрофотографический светочувствительный элемент по п. 1 или 2, при этом слой генерирования заряда содержит по меньшей мере одно генерирующее заряд вещество, выбранное из группы, состоящей из фталоцианиновых пигментов и азопигментов.
8. Электрофотографический светочувствительный элемент по п. 1 или 2, при этом слой переноса дырок содержит по меньшей мере одно переносящее дырки вещество, выбранное из группы, состоящей из триариламиновых соединений, бензидиновых соединений и стириловых соединений.
9. Рабочий картридж, съемно присоединяемый к главному корпусу электрофотографического устройства, при этом рабочий картридж целиком поддерживает:
электрофотографический светочувствительный элемент по п. 1 и
по меньшей мере один узел, выбранный из группы, состоящей из узла зарядки, узла проявления, узла переноса и узла очистки.
10. Электрофотографическое устройство, содержащее электрофотографический светочувствительный элемент по п. 1 или 2 и узел зарядки, узел облучения светом, узел проявления и узел переноса.